СЫРЬЕВАЯ СМЕСЬ ДЛЯ ИЗГОТОВЛЕНИЯ БЕТОНА
RAW MATERIAL MIXTURE FOR CONCRETE PRODUCTION

Изобретение относится к промышленности строительных материалов, в частности к производству бетонов.
Известны сырьевые смеси, включающие, мас.%: портландцемент 33,3-67,7; золу от сжигания бурого и каменного угля 33,3-67,7 [1].
Задача изобретения состоит в снижении расхода цемента и увеличении прочности бетона.
Технический результат достигается тем, что сырьевая смесь для изготовления бетона, содержащая портландцемент, золу от сжигания угля, дополнительно содержит нарезанное на отрезки 5-15 мм полиаминотриазольное волокно и метилсиликонат натрия при следующем соотношении компонентов, мас.%: портландцемент 24-26; зола от сжигания угля 71,5-73,5; нарезанное на отрезки 5-15 мм полиаминотриазольное волокно 1-1,5; метилсиликонат натрия 1-1,5, при водоцементном отношении 0,45-0,5.
Составы сырьевой смеси для изготовления бетона приведены в таблице.
Таблица 1
Компоненты
Содержание, мас.%:
состав №1
состав №2
состав №3
Портландцемент (М500)
24
25
26
Зола от сжигания угля
73,5
72,5
71,5
- каменного
- бурого
Нарезанное на отрезки 5-15 мм полиаминотриазольное волокно
1
1,25
1,5
Метилсиликонат натрия
1,5
1,25
1
Водоцементное отношение
0,5
0,45
0,45
Компоненты дозируют и смешивают, подготавливают сырьевую смесь, которой заполняют металлические формы, уплотняют, выдерживают ее в формах в течение 1 сут. Затем изделия (блоки) извлекают из форм. Прочность при сжатии бетона, полученного из предложенной сырьевой смеси, составит (в возрасте 28 сут) 10-12 МПа.
Источники информации
1. Slodzinska Н. Wplyw wybranych popiolow lotnych na wlasciwosci zaczynow cementowych / XLIII konferencja naukowa KILiW PAN i KN PZITB. - Poznan-Krynica, 1997. - S. 73-80.